【事件の表示】
　特許第３２６４９２３号「スーパーツイスト液晶ディスプレー」の請求項１ないし６、１１、１２に係る特許に対する特許異議の申立てについて、次のとおり決定する。
【結　論】
　訂正を認める。
　特許第３２６４９２３号の請求項１〜６、１１、１２に係る特許を維持する。
【理　由】
１．手続の経緯
　特許第３２６４９２３号の請求項１ないし１２に係る発明についての出願は、平成２年６月１５日に出願（優先権主張　１９８９年７月１３日　ドイツ（ＤＥ））され、平成１３年１２月２８日に特許権の設定登録がなされ、その後、その特許について、特許異議申立人大日本インキ化学工業株式会社より特許異議の申立てがなされ、取消しの理由が通知され、その指定期間内である平成１５年１２月１日に訂正請求がなされたものである。
　              　
２．訂正の適否についての判断
　
（１）訂正の内容
　
　ア．訂正事項ａ
　特許請求範囲の請求項１において、「そしてこの成分Ａ中の上記シアノ化合物の割合が０ないし５０重量％であることを特徴とし、」を「そしてこの成分Ａ中の上記シアノ化合物の割合が０ないし50重量％であり、成分ＡはＸが−ＯＣＦ３である式ＩＩａないしＩＩｆで表される化合物を少なくとも１種含有することを特徴とし、」と訂正する。
　
　イ．訂正事項ｂ
　特許請求の範囲の請求項６において、「式ＩＩ１８ないしＩＩ２０」を「式ＩＩ２１ないしＩＩ２５」と訂正する。
　
　ウ．訂正事項ｃ
　明細書第４頁に記載の式ＩＩｅ中、左側の環「Ａ２」を「Ａ１」と訂正する。
　
　エ．訂正事項ｄ
　明細書第４頁に記載の式ＩＩｇ〜ＩＩｋ中、左末端の「Ｒ１」を「Ｒ」と訂正する。
　
　オ．訂正事項ｅ
　明細書第１７頁１３行〜１６行に記載された「式ＢＶＩＩＩの化合物は好ましくは（式略）であって、なかでも１，４−フェニレンである。」を「式ＢＶＩＩＩの化合物の化合物は、好ましくは（式略）が１，４−フェニレンである。」と訂正する。
　
　カ．訂正事項ｆ
　明細書第１８頁５行に記載の「成分Ｄ」を「成分Ｃ」に訂正する。
　
（２）訂正の目的の適否、新規事項の有無及び拡張・変更の存否
　上記訂正事項ａは、特許請求の範囲の請求項１の記載における「成分Ａ」について、式ＩＩａないしＩＩｆにおける「ＸがＦ、−ＣＦ３又は−ＯＣＦ３を意味する化合物」を含むものを、さらに、「Ｘが−ＯＣＦ３である化合物を少なくとも１種含有する」ものに限定するものであるから、特許請求の範囲の減縮を目的とした明細書の訂正に該当する。
　また、「成分Ａ」について、式ＩＩａないしＩＩｆにおける「Ｘが−ＯＣＦ３である化合物」は、願書に添付された明細書において、実施例として具体的に開示されている例１〜例５において使用されている化合物であり、上記訂正は、願書に添付された明細書に記載された事項に基づく訂正であり、新規事項の追加に該当せず、さらに、実質的に特許請求の範囲を拡張又は変更するものではない。
　
　上記訂正事項ｂは、特許請求の範囲の請求項６において、「下記式ＩＩ１８ないしＩＩ２０」と記載されているが、該記載の下記にあたる部分には、「式ＩＩ２１ないしＩＩ２５」が記載されていることから、不明瞭な記載の釈明に該当し、新規事項の追加に該当せず、さらに、実質的に特許請求の範囲を拡張又は変更するものではない。
　
　上記訂正事項ｃは、明細書第４頁に記載の式ＩＩｅ中、左側の環「Ａ２」を「Ａ１」と訂正することにより、特許請求の範囲の第１項に記載の式ＩＩｅの記載と一致させるものであり、不明瞭な記載の釈明に該当し、新規事項の追加に該当せず、さらに、実質的に特許請求の範囲を拡張又は変更するものではない。
　
　上記訂正事項ｄは、明細書第４頁に記載の式ＩＩｇ〜ＩＩｋ中、左末端の「Ｒ１」を「Ｒ」と訂正することにより、特許請求の範囲の第１項に記載の式ＩＩｇ〜ＩＩｋの記載と一致させるものであり、不明瞭な記載の釈明に該当し、新規事項の追加に該当せず、さらに、実質的に特許請求の範囲を拡張又は変更するものではない。
　
　上記訂正事項ｅは、式ＢＶＩＩＩの式における炭素６員環にフェニレン基が含まれることを示す記載（明細書第１２頁９行〜１６行）と一致させるための訂正であり、不明瞭な記載の釈明に該当し、新規事項の追加に該当せず、さらに、実質的に特許請求の範囲を拡張又は変更するものではない。
　
　上記訂正事項ｆは、特許請求の範囲の第１項における「−１．５より小さい誘電的異方性を有する１つ以上の化合物よりなる液晶成分Ｃ」という記載と一致させるための訂正であり、不明瞭な記載の釈明に該当し、新規事項の追加に該当せず、さらに、実質的に特許請求の範囲を拡張又は変更するものではない。
　
（３）むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立ての理由の概要
　異議申立人は、訂正前の請求項１〜６、１１、１２に係る発明についての特許に対して、申立ての証拠として、甲第１号証（特開平１−１５６３９２号公報）、甲第２号証｛（社）日本化学会「第１３回液晶検討会講演予稿集」（昭和６２年９月２５日発行）第２２６頁〜第２２７頁｝、甲第３号証（実験報告書）を提出して、訂正前の請求項１〜６、１１、１２に係る発明は、甲第１号証、又は甲第１、２号証に記載された発明に基づいて、当業者が容易に発明をすることができたものであることから、当該発明に係る特許は、特許法第２９条第２項の規定に違反してなされたものであり、また、本件の特許請求の範囲及び発明の詳細な説明の記載に不備があることから、当該発明に係る特許は、特許法第３６条第３項又は第４項及び第５項の規定に違反してなされたものであり、取り消されるべきである旨主張している。
　
４．特許異議申立てについての判断
　
（１）本件発明
  上記２．で示したように上記訂正が認められるから、本件の請求項１〜６、１１、１２（以下、「本件発明１〜６、１１、１２」という。）は、上記訂正に係る訂正明細書の特許請求の範囲の請求項１〜６、１１、１２に記載された次のとおりのものである。
　                　
「１．下記構成要素、すなわち
〇周縁と共にセルを形成する面平行な２枚の支持板と、
〇このセルの中に存在する、正の誘電的異方性を有するネマチック液晶混合物と、
〇各支持板の上の、配向層が上に載っている電極層と、
〇各支持板の表面に接している各分子の長手軸とそれら支持板との間に形成される約１°ないし約３０°のチルト角と、及び
〇セルの中の液晶混合物の、１００°と６００°との大きさのツイスト角とを有するスーパーツイスト液晶ディスプレーにおいて、上記ネマチック液晶混合物が、
ａ）下記式ＩＩａないしＩＩｋ、すなわち
  （式略）　　　　IIa  
　・・・
　（式略）　　　　IIk  
〔但しこれらの式においてＲ　は９個までの炭素原子を有するｎ−アルキル又はｎ−アルケニルであり、Ｘ　はシアノ、Ｆ、−ＣＦ３又は−ＯＣＦ３を表わし、そして環Ａ１、Ａ２及びＡ３はそれぞれ互いに独立に１，４−フェニレン、２−又は３−フルオロ−１，４−フェニレン又はｔｒａｎｓ−１，４−シクロヘシレンを表わすか、或いはこれらの環Ａ１、Ａ２及びＡ３の１つは１，４−シクロヘキセニレン、２，３−ジフルオロ−１，４−フェニレン、ピリジン−２，５−ジイル又はピリミジン−２，５−ジイルであることもできる〕の化合物よりなる群から選ばれる１つ以上の化合物を含む成分Ａを基礎とし、その成分Ａが、式ＩＩａないしＩＩｆにおいてＸがシアノ基を意味する化合物及び式ＩＩａないしＩＩｆにおいてＸがＦ、−ＣＦ３又は−ＯＣＦ３を意味する化合物を含み、そしてこの成分Ａ中の上記シアノ化合物の割合が０ないし５０重量％であり、成分ＡはＸが−ＯＣＦ３である式ＩＩａないしＩＩｆで表される化合物を少なくとも１種含有することを特徴とし、
ｂ）下記一般式Ｉ、すなわち
　（式略）　　　　I
〔但しこの式においてＲ１及びＲ２はそれぞれ互いに独立に、９個までの炭素原子を有するｎ−アルキル、ｎ−アルコキシ、ｎ−オキサアルキル、ω−フルオロアルキル又はｎ−アルケニルを、環Ａ１、Ａ２及びＡ３はそれぞれ互いに独立に１，４−フェニレン、２−又は３−フルオロ−１，４−フェニレン、ｔｒａｎｓ−１，４−シクロヘシレン又は１，４−シクロヘキセニレンを、Ｚ１及びＺ２はそれぞれ互いに独立に−ＣＨ２ＣＨ２−、−Ｃ≡Ｃ−又は単結合を、そしてｍは０、１又は２の数を表す〕の、−１．５から＋１．５までの誘電的異方性を有する１つ以上の化合物よりなる液晶成分Ｂを０ないし４０重量％含有し、
ｃ）−１．５より小さい誘電的異方性を有する１つ以上の化合物よりなる液晶成分Ｃを０ないし２０重量％含有し、
ｄ）光学活性のある成分Ｄを、層厚、すなわち面平行な両支持板の間隔とそのキラルなネマチック液晶混合物の自然のピッチとの比率が約０．２ないし１．３となるような量で含有し、そして
ｅ）５ないし３５重量％の液晶性トラン化合物を含有すること及びそのネマチック液晶混合物が少なくとも６０℃の相範囲、３５ｍＰａ・ｓを越えない粘度、及び少なくとも＋１の誘電的異方性を有する〔但し各化合物の誘電的異方性及びそのネマチック液晶混合物についての各パラメータは２０℃の温度での値である〕ことを特徴とする、上記液晶ディスプレー。
２．末端弗素化された化合物の合計割合が５ないし６５重量％であることを特徴とする請求項１に従う液晶ディスプレー。
３．成分Ａが、式ＩＩａないしＩＩｆにおいてＸがシアノ基を意味する化合物を含んでいないことを特徴とする、請求項２に従う液晶ディスプレー。
４．成分Ｂが、下記式ＩＩ１ないしＩＩ７、すなわち
　（式略）　　　　II1  
　・・・
　（式略）　　　　II7  
［但しＲ１及びＲ２は請求項１にあげた意味を有する］よりなる群から選ばれる１つ以上の化合物を含む、請求項１ないし３の少なくとも１つに従う液晶ディスプレー。
５．成分Ｂが追加的に下記式ＩＩ８ないしＩＩ２０、すなわち
　（式略）　　　　II8  
　・・・
　（式略）　　　　II20  
〔但しこれらの式においてＲ１及びＲ２は請求項１にあげた意味を有し、そして式ＩＩ８ないし式ＩＩ１７において各１，４−フェニレン基はそれぞれ互いに独立に、弗素によって１つ以上置換されていてもよい〕よりなる群から選ばれる１つ以上の化合物を含むことを特徴とする、請求項４に従う液晶ディスプレー。
６．成分Ｂが追加的に下記式ＩＩ２１ないしＩＩ２５、すなわち
　（式略）　　　　II21
　・・・
　（式略）　　　　II25  
［但しこれらの式においてＲ１及びＲ２は請求項１にあげた意味を有し、そして式ＩＩ２１ないし式ＩＩ２５において各１，４−フェニレン基はそれぞれ互いに独立に、弗素によって１つ以上置換されていてもよい］よりなる群から選ばれる１つ以上の化合物を含むことを特徴とする、請求項４又は５に従う液晶ディスプレー。
１１．成分Ｂが下記式ＸＩＩないしＸＩＶ、すなわち
　（式略）　　　　XII
　（式略）　　　　XIII  
　（式略）　　　　XIV  
［但しこれらの式においてＲ１及びＲ２は請求項１にあげた意味を有する］よりなる群から選ばれた１つ以上の化合物を含むことを特徴とする、請求項１ないし１０の少なくとも１つに従う液晶ディスプレー。
１２．請求項１ないし１１のいずれか１つに定義された組成の液晶混合物。」
　
（２）甲各号証の記載
　甲第１号証には、
「１．一般式
　（式略）　（Ｉ）
（式中、Ｒ１は炭素数２〜８のアルケニル基を示す。）にて表わされる化合物からなる第一成分と一般式
　（式略）　（ＩＩ）
（式中、Ｒ２は炭素数１〜８のアルキル基、Ｒ３はＨまたはＦ、Ｒ４は炭素数１〜８のアルキル基、アルコキシ基、ＦまたはＣＮを示す。）にて表わされる化合物からなる第二成分とを含有することを特徴とする液晶組成物。」（特許請求の範囲第１項）が記載され、「本発明の目的は、前記したように高い透明点と小さい粘度をもち、・・・ＳＢＥ方式表示において電圧−透過率特性における急峻性を改良したネマチツク液晶組成物を提供するにある。本発明の別の目的はＳＢＥ方式において電圧−透過率曲線が急峻でコントラストの良い液晶表示素子を提供することにある。」（第２頁右下欄１１行〜１８行）ことが記載され、ここに記載されたＳＢＥ方式とは、「カイラルネマチツク液晶の電気光学特性での双安定性が生じるぎりぎりのねじれ角を１８０〜２７０°の間に定めた液晶セルの複屈折効果を利用するスーパーツイスト複屈折効果方式」（第２頁左下欄１行〜５行）であることが記載され、「実施例５　第一成分すなわち式（Ｉ）の化合物としてつぎの２つの化合物・・・からなる液晶組成物を調製し、実施例１と同様にしてその特性を測定した。その結果を表１に示す。」（第７頁左下欄下から５行〜第８頁左上欄下から６行）ことが記載され、表１（第９頁左下欄）には、各実施例について各種特性が記載され、上記実施例５に、「実施例１と同様にして」とあるので、実施例１の該当部分を参照すると、「この液晶組成物の透明点は１１８．６℃、屈折異方性量は０．１３２、２０℃における粘度は２８．２ｃｐであつた。該組成物にカイラル物質（メルク社製Ｓ−８１１）を添加したものを対向する平面透明電極上にラビングされたポリイミド系の配向膜をもち、テイルト角が小さく（＜３°）、かつツイスト角１８０°のセルに・・・、ｄ／Ｐ＝０．５の条件下で封入し、諸特性を測定した。ここにＰはカイラルネマチツク液晶の固有のらせんピツチ、ｄはセル厚、すなわち電極間距離である。２５℃におけるしきい値電圧は２．３４０Ｖであり、急峻性を表わすパラメータａは１．０７４であり、時分割数を表わすパラメータＮｍａｘは１９６であった。」（第６頁右上欄１行〜１５行）ことが記載され、「本発明の第一成分として式（Ｉ）で表わされる化合物（特開昭５９−１７６２２１）のネマチツク−アイソトロピツク転移点（以降、透明点と略記する）は一部モノトロピツクのものを除き大部分が５３．８〜７４．５℃に分布する。また、メルク社製フエニルシクロヘキサン系組成物Ｚｌｉ−１０８３に１５重量パーセント溶解した混合物からの外挿値は、２５℃において、誘電異方性量（・・・）が９〜１６を示し、屈折率異方性量（・・・）が０．１０〜０．１６を示し、２０℃における粘度は２０〜３０ｃｐを示す。」（第４頁左下欄１４行〜右下欄４行）ことが記載されている。
　
　甲第２号証は、「ＴＮ−ＬＣＤｓのレスポンスタイムは、粘性の低いシアノフェニルシクロヘキサン類（ＰＣＨｓ）を導入することにより、著しく改善されうる。」旨（第２２６頁２行〜３行）、「ＳＴＮ−ＬＣＤｓの最も特徴的な点の一つは、コントラストとしスポンスタイムとを同時に最適化できることである。最適な液晶混合物は、注意深く調整された弾性と、最小化された粘性によって特徴づけられる。」旨（第２２６頁９行〜１２行）、「フッ素化したＰＣＨｓ［９］は、表３に示すように、著しく低い粘性を示す。」旨（第２２６頁下から５行〜４行）記載され、第２２７頁のＴａｂ．ＩＩＩ（表３）、Ｔａｂ．ＩＶ（表４）には、各化合物の末端の置換基をシアノ基、フルオロ基等に置換することが記載されている。
　
　甲第３号証は、各種組成の液晶組成物を調製し、これらの粘度、応答速度、透明点、複屈折、しきい値電圧を測定した実験報告書であり、表１には、各液晶組成物の組成が記載され、表３、表４には、各液晶組成物の物性が記載されている。
　
（３）対比・判断
　
　ア．本件発明１について
　
　本件発明１と甲第１号証に記載の発明とを対比すると、前者の「スーパーツイスト液晶ディスプレー」は、後者の「スーパーツイスト複屈折方式」の液晶ディスプレイに相当し、前者の「成分Ａ」における「式ＩＩａ」、及び「式ＩＩｃ」は、各々、後者の特許請求の範囲第１項における「一般式（Ｉ）」、及び「一般式（ＩＩ）」に相当する。　
　また、前者の「液晶成分Ｂ」及び「液晶成分Ｃ」は、含有量を０％とすることが含まれていることから、任意成分である。
　さらに、前者の「光学活性のある成分Ｄ」は、後者の「カイラル物質」に相当し、前者の「層厚、すなわち面平行な両支持板の間隔とそのキラルなネマチック液晶混合物の自然のピッチとの比率が約０．２ないし１．３」は、後者の「ｄ／Ｐ＝０．５の条件下」に相当する。
　また、後者の実施例５における「４−エチル−４−メチルジフエニルアセチレン、４，４−ジブチルフエニルアセチレン、４−へキシル−４−メチルジフエニルアセチレン、４−へキシル−４−エチルジフエニルアセチレン」は液晶性トラン化合物であり、その合計含有量は２０％である。
　してみると、本件発明１と甲第１号証に記載の発明は、両者が、「下記構成要素、すなわち
〇周縁と共にセルを形成する面平行な２枚の支持板と、
〇このセルの中に存在する、正の誘電的異方性を有するネマチック液晶混合物と、
〇各支持板の上の、配向層が上に載っている電極層と、
〇各支持板の表面に接している各分子の長手軸とそれら支持板との間に形成される約１°ないし約３０°のチルト角と、及び
〇セルの中の液晶混合物の、１００°と６００°との大きさのツイスト角とを有するスーパーツイスト液晶ディスプレーにおいて、
上記ネマチック液晶混合物が、
ａ）下記式ＩＩａないしＩＩｋ、すなわち
  （式略）　　　　IIa 　 
　・・・
　（式略）　　　　IIk  
〔但しこれらの式において
Ｒ　は９個までの炭素原子を有するｎ−アルキル又はｎ−アルケニルであり、
Ｘ　はシアノ、Ｆ、−ＣＦ３又は−ＯＣＦ３を表わし、そして環Ａ１、Ａ２及びＡ３はそれぞれ互いに独立に１，４−フェニレン、２−又は３−フルオロ−１，４−フェニレン又はｔｒａｎｓ−１，４−シクロヘシレンを表わすか、或いはこれらの環Ａ１、Ａ２及びＡ３の１つは１，４−シクロヘキセニレン、２，３−ジフルオロ−１，４−フェニレン、ピリジン−２，５−ジイル又はピリミジン−２，５−ジイルであることもできる〕の化合物よりなる群から選ばれる１つ以上の化合物を含む成分Ａを基礎とし、その成分Ａが、式ＩＩａないしＩＩｆにおいてＸがシアノ基を意味する化合物及び式ＩＩａないしＩＩｆにおいてＸがＦ、−ＣＦ３又は−ＯＣＦ３を意味する化合物を含むことを特徴とし、
ｂ）下記一般式Ｉ、すなわち
　（式略）　　　　I
〔但しこの式においてＲ１及びＲ２はそれぞれ互いに独立に、９個までの炭素原子を有するｎ−アルキル、ｎ−アルコキシ、ｎ−オキサアルキル、ω−フルオロアルキル又はｎ−アルケニルを、環Ａ１、Ａ２及びＡ３はそれぞれ互いに独立に１，４−フェニレン、２−又は３−フルオロ−１，４−フェニレン、ｔｒａｎｓ−１，４−シクロヘシレン又は１，４−シクロヘキセニレンを、Ｚ１及びＺ２はそれぞれ互いに独立に−ＣＨ２ＣＨ２−、−Ｃ≡Ｃ−又は単結合を、そしてｍは０、１又は２の数を表す〕の、−１．５から＋１．５までの誘電的異方性を有する１つ以上の化合物よりなる液晶成分Ｂを０ないし４０重量％含有し、
ｃ）−１．５より小さい誘電的異方性を有する１つ以上の化合物よりなる液晶成分Ｃを０ないし２０重量％含有し、
ｄ）光学活性のある成分Ｄを、層厚、すなわち面平行な両支持板の間隔とそのキラルなネマチック液晶混合物の自然のピッチとの比率が約０．２ないし１．３となるような量で含有し、そして
ｅ）５ないし３５重量％の液晶性トラン化合物を含有することを特徴とする、上記液晶ディスプレー。」である点で一致し、前者では、「成分Ａ中のシアノ化合物の割合が０ないし５０重量％であり、成分ＡはＸが−ＯＣＦ３である式ＩＩａないしＩＩｆで表される化合物を少なくとも１種含有する」ものに限定されているが、後者では、この点が記載されていない点（相違点１）、及び、前者では、「ネマチック液晶混合物が少なくとも６０℃の相範囲、３５ｍＰａ・ｓを越えない粘度、及び少なくとも＋１の誘電的異方性を有する〔但し各化合物の誘電的異方性及びそのネマチック液晶混合物についての各パラメータは２０℃の温度での値である〕」ものに限定しているが、後者では、この点が記載されていない点（相違点２）で相違している。
　そこで、以下、上記相違点について検討する。
　まず、相違点１については、甲第２号証には、シアノ化合物の割合を変化させることが記載され、Ｘを−ＣＮ、−Ｆとした化合物が開示されているが、Ｘを−ＯＣＦ３とすることについては、記載も示唆もなされていない。
  また、液晶ディスプレーに用いられる成分Ａについて、「Ｘが−ＯＣＦ３である式ＩＩａないしＩＩｆで表される化合物を少なくとも１種含有する」ことが周知技術であったとも認められない。
  してみると、甲第１号証に記載の発明において、「成分ＡはＸが−ＯＣＦ３である式ＩＩａないしＩＩｆで表される化合物を少なくとも１種含有する」ことは、当業者が容易に想到し得ることとは認められない。
　そして、上記構成を採用することにより、種々の欠点を全く、又は極めて僅かな程度しか示さず、そして同時に非常に短いスイッチング時間を有するＳＬＤを提供するという明細書記載の効果を奏するものである。
　この点について、甲第３号証には、シアノ化合物の含有割合と各物性値比との関係が示されているが、平成１５年１２月１日に提出された特許異議意見書の第４頁に記載された表を参酌しても明らかなように、成分Ａにおけるシアノ化合物の割合を０ないし５０重量％とすることにより、シアノ化合物の割合が５０重量％よりも高い場合と比べて、レスポンス時間等に関して優れた効果が示されており、甲第３号証により本願発明の上記効果を否定することはできない。
  したがって、上記相違点１について検討するまでもなく、本件発明１は、甲第１号証〜甲第２号証に記載の発明に基づいて、当業者が容易に発明することができたものとは認められない。
　
　イ．本件発明２〜６、１１について
　
　本件発明２〜６、１１は、本件発明１を技術的に限定したものであるから、上記本件発明１についての判断と同様の理由により、本件発明２〜６、１１は、甲第１号証〜甲第２号証に記載の発明に基づいて、当業者が容易に発明することができたものとは認められない。
　
　ウ．本件発明１２について
  　
　本件発明１２は、本件発明１を引用する発明であり、上記本件発明１についての判断と同様の理由により、本件発明１２は、甲第１号証〜甲第２号証に記載の発明に基づいて、当業者が容易に発明することができたものとは認められない。
　
（４）記載不備について
　
（i）本件発明１において、「・・・から選ばれる１つ以上の化合物を含む成分Ａ」という記載は、「成分Ａ」に「・・・から選ばれる１つ以上の化合物」が含まれていることを示すものであることは明らかであり、「成分Ａ中の上記シアノ化合物の割合が０ないし５０重量％であり、」という記載も不明瞭ではない。
　
（ii）本願明細書中に記載された例１、例２は、本願発明の実施例に相当し、いずれも、成分Ａ中のシアノ化合物の割合として、「０ないし５０重量％」の範囲を採用していることから、例１、例２は、当該「０ないし５０重量％」についての技術的意義を示すものである。
　
（iii）「液晶成分Ｂを０ないし４０重量％含有し、」及び、「液晶成分Ｃを０ないし２０重量％含有し、」という表現は、液晶成分Ｂ、液晶成分Ｃを０重量％とする場合も含むものであり、発明の範囲は何ら不明確ではない。
　
（５）むすび
　以上のとおりであるから、特許異議申立ての理由及び証拠によっては、本件発明１〜６、１１、１２の特許を取り消すことはできない。
　また、他に本件発明１〜６、１１、１２の特許を取り消すべき理由を発見しない。
　したがって、本件発明１〜６、１１、１２についての特許は拒絶の査定をしなければならない特許出願に対してなされたものとは認められない。
　よって、結論のとおり決定する。
【異議決定日】
平成１６年１月２０日（２００４．１．２０）
【訂正の要旨】
審決（決定）の【理由】欄参照。
（５４）【発明の名称】
スーパーツイスト液晶ディスプレー
【発明の詳細な説明】
　本発明は極めて短いスイッチング時間と良好な急峻性並びに角度依存性とを有するスーパーツイスト液晶ディスプレー（以下ＳＬＤと呼ぶ）及びその中で用いられる新規なネマチック液晶混合物に関する。
　上記のようなＳＬＤは例えば、ヨーロッパ特許０１３１２１６　Ｂ１、ドイツ特許３４２３９９３　Ａ１、ヨーロッパ特許００９８０７０　Ａ２、第１７回フライブルガー液晶研究会議（８．−１０．０４．８７）におけるＭ．Ｓｃｈａｄｔ及びＦ．Ｌｅｅｎｈｏｕｔｓの発表、Ｋ．Ｋａｗａｓａｋｉ等：“ＳＩＤ　８７　Ｄｉｇｅｓｔ　３９１（２０．６）”、Ｍ．　Ｓｃｈａｄｔ及びＦ．　Ｌｅｅｎｈｏｕｔｓ：“ＳＩＤ　８７　Ｄｉｇｅｓｔ　３７２（２０．１）”、Ｋ．　Ｋａｔｏ等：“日本応用物理学会誌第２６巻、Ｎｏ．　１１、Ｌ　１７８４−Ｌ　１７８６（１９８７）”、Ｆ．　Ｌｅｅｎｈｏｕｔｓ等：“Ａｐｐｌ．　Ｐｈｙｓ．　Ｌｅｔｔ．　
５０
６２
４５
５０
４５
５０
　標準的なツイストネマチックディスプレーに比較してこの型のＳＬＤはその電気光学的特性の実質的に良好な急峻性、また従って良好なコントラスト値及びこのコントラストの実質的に低い角度依存性によって際立っているものである。ここでスイッチング時間の非常に短いＳＬＤが特に重要であり、そしてなかでも比較的低温度において重要である。短いスイッチング時間を得るために液晶混合物の粘度はこれまで殆どの場合に比較的高い蒸気圧を有する単変性の添加剤の使用によって最適化されている。しかしながらそれによって到達されるスイッチング時間はある種の用途には不充分であった。
　急峻な電気光学的特性を得るためにはその液晶混合物は比較的大きなＫ３／Ｋ１の幅の値と比較的小さなΔε／ε⊥の値とを有する必要がある。
　コントラストとスイッチング時間とを最適化することに加えてこの型の混合物は更に重要な下記の要求条件を満たす必要がある：
　１．広いｄ／ｐウインドー
　２．高い化学的疲れ安定性
　３．高い電気抵抗
　４．閾値電圧の周波数依存性が低いこと
　従来達成されているこれらのパラメータの組み合わせはまだほぼ充分であるというまでにはなっておらず、とくに高−多重ＳＴＮ（１／４００）についてこれが当てはまる。これは一部にはそれらの各要求条件が材料の種々のパラメータによって逆向きの影響を受けることに基づく。
　すなわち、非常に短いスイッチング時間とともに作動温度の広い範囲、特性の高い急峻性、コントラストの良好な角度依存性及び低い閾値電圧を有し、かつ上述した諸要求条件を満足するようなＳＬＤに対してなお強い需要が存在する。
　本発明の課題は、上述した種々の欠点を全く、又は極めて僅かな程度しか示さず、そして同時に非常に短いスイッチング時間を有するＳＬＤを提供することである。
　本発明者等は、そのネマチックな液晶混合物が
ａ）　下記式ＩＩａないしＩＩｋ、すなわち
〔但しこれらの式において
　Ｒ　は９個までの炭素原子を有するｎ−アルキル又はｎ−アルケニルであり、
　Ｘ　はシアノ、Ｆ、−ＣＦ３又は−ＯＣＦ３を表し、そして
　環Ａ１、Ａ２及びＡ３はそれぞれ互いに独立に１，４−フェニレン、２−又は３−フルオロ−１，４−シクロヘキシレン又はｔｒａｎｓ−１，４−シクロヘキシレンを表わすか、或いはこれらの環Ａ１、Ａ２及びＡ３の１つは１，４−シクロヘキセニレン、２，３−ジフルオロ−１，４−フェニレン、ピリジン−２，５−ジイル又はピリミジン−２，５−ジイルであることもできる〕
の化合物よりなる群から選ばれる１つ以上の化合物を含む成分Ａを基礎とし、
ｂ）　下記一般式Ｉ、すなわち
〔但しこの式において
　Ｒ１及びＲ２はそれぞれ互いに独立に、９個までの炭素原子を有するｎ−アルキル、ｎ−アルコキシ、ｎ−オキサアルキル、ω−フルオロアルキル又はｎ−アルケニルを、
　環Ａ１、Ａ２及びＡ３はそれぞれ互いに独立に１，４−フェニレン、２−又は３−フルオロ−１，４−フェニレン、ｔｒａｎｓ−１，４−シクロヘキシレン又は１，４−シクロヘキセニレンを、
　Ｚ１及びＺ２はそれぞれ互いに独立に−ＣＨ２ＣＨ２−、−Ｃ≡Ｃ−又は単結合を、そして
　ｍは０、１又は２の数を表わす〕
の、−１．５から＋１．５までの誘電的異方性を有する１つ以上の化合物よりなる液晶成分Ｂを０ないし４０重量％含有し、
ｃ）　−１．５以下の誘電的異方性を有する１つ以上の化合物よりなる液晶成分Ｃを０ないし２０重量％含有し、そして
ｄ）光学活性のある成分Ｄを、層厚、すなわち面平行な両支持板の間隔とそのキラルなネマチック液晶混合物の自然のピッチとの比率が約０．２ないし１．７、とくに約２．０ないし１．３となるような量で含んでおり、
そして
このネマチック液晶混合物が少なくとも６０℃の相範囲、３５ｍＰａ・ｓを超えない粘度、及び少なくとも＋１の誘電的異方性を有する〔但し各化合物の誘電的異方性及びそのネマチック液晶混合物についての各パラメータは２０℃の温度での値である〕場合に前述の課題が解決できることを見いだした。
　したがって本発明の対象は、下記構成要素、すなわち
　○周縁と共にセルを形成する面平行な２枚の支持板と、
　○このセルの中に存在する、正の誘電的異方性を有するネマチック液晶混合物と、
　○各支持板の上の、配向層が上に載っている電極層と、
　○各支持板の表面に接している各分子の長手軸とそれらの支持板との間に形成される約１°ないし約３０°のチルト角と、及び
　○セルの中の液晶混合物の、１００°と６００°との間の大きさのツイスト角と
を有するＳＬＤにおいて、
上記ネマチック液晶混合物が
　ａ）下記式ＩＩａないしＩＩｋ、すなわち
〔但しこれらの式において
　Ｒ　は９個までの炭素原子を有するｎ−アルキル又はｎ−アルケニルであり、
　Ｘ　はシアノ、Ｆ、−ＣＦ３又は−ＯＣＦ３を表し、そして
　環Ａ１、Ａ２及びＡ３はそれぞれ互いに独立に１，４−フェニレン、２−又は３−フルオロ−１，４−フェニレン又はｔｒａｎｓ−１，４−シクロヘキシレンを表わすか、或いはこれらの環Ａ１、Ａ２及びＡ３の１つは１，４−シクロヘキセニレン、２，３−ジフルオロ−１，４−フェニレン、ピリジン−２，５−ジイル又はピリミジン−２，５−ジイルであることもできる〕
の化合物よりなる群から選ばれる１つ以上の化合物を含む成分Ａを基礎とし、
ｂ）下記一般式Ｉ、すなわち
〔但しこの式において
　Ｒ１及びＲ２はそれぞれ互いに独立に、９個までの炭素原子を有するｎ−アルキル、ｎ−アルコキシ、ｎ−オキサアルキル、ω−フルオロアルキル又はｎ−アルケニルを、
　環Ａ１、Ａ２及びＡ３はそれぞれ互いに独立に１，４−フェニレン、２−又は３−フルオロ−１，４−フェニレン、ｔｒａｎｓ−１，４−シクロヘキシレン又は１，４−シクロヘキセニレンを、
　Ｚ１及びＺ２はそれぞれ互いに独立に−ＣＨ２ＣＨ２−、−Ｃ≡Ｃ−又は単結合を、
　そして
　ｍは０、１又は２の数を表わす〕
の、−１．５から＋１．５までの誘電的異方性を有する１つ以上の化合物よりなる液晶成分Ｂを０ないし４０重量％含有し、
ｃ）　−１．５より小さい誘電的異方性を有する１つ以上の化合物よりなる液晶成分Ｃを０ないし２０重量％含有し、そして
ｄ）　光学活性のある成分Ｄを、層厚、すなわち面平行な両支持板の間隔とそのキラルなネマチック液晶混合物の自然のピッチとの比率が約０．２ないし１．７、とくに０．２ないし１．３となるような量で含んでいること、
及び
そのネマチック液晶混合物が少なくとも６０℃の相範囲、３５ｍＰａ・ｓを超えない粘度、及び少なくとも＋１の誘電的異方性を有する〔但し各化合物の誘電的異方性及びそのネマチック液晶混合物についての各パラメータは２０℃の温度での値である〕ことを特徴とする、ＳＬＤである。
　本発明はまた、ＳＬＤにおいて使用するためのその対応する液晶混合物をも対象とするものである。
　例えば上述の式Ｉ及びＩＩａないしＩＩｋ、さらにはまた本発明に従うＳＬＤにおいて使用することのできる他の種々の化合物等の各化合物は公知であるか、又は公知の方法にならって製造することができるものである。
　好ましい液晶混合物は、
ａ）下記式ＡＩないしＡＶＩ、すなわち
〔但しこれらの式においてＲ１及びＲ２はそれぞれ互いに独立に下記のＲを意味するが、Ｒは１つ又は２つの非隣接のＣＨ２基が−Ｏ−、−ＣＨ≡ＣＨ−、−ＣＯ−、−Ｏ−ＣＯ−又は−ＣＯ−Ｏ−によって置き換えられていてもよい１ないし１２個の炭素原子を有するアルキルである〕
の化合物よりなる群Ｂ４から選ばれる少なくとも１つの成分、及び／又は
ｂ）下記式ＢＩないしＢＩＶ、すなわち
〔但しこれらの式において
Ｒ１及びＲ２はそれぞれ互いに独立に前記Ｒについてあげた意味を有し、
Ｚ２は−ＣＨ２ＣＨ２−、−ＣＯ−Ｏ−、−Ｏ−ＣＯ−又は単結合を意味し、そして
を意味する〕
の化合物よりなる群Ｂ１から選ばれる少なくとも１つの成分、及び／又は
下記式ＢＶないしＢＶＩＩ、すなわち
〔但しこれらの式において
　Ｒ１　はそれぞれ互いに独立に前記Ｒについてあげた意味を有し、
　Ｚ０　は−ＣＨ２ＣＨ２−又は単結合を意味し、そして
　ｎ　　は１ないし９の数、
　Ｘ　　はＣＮ又はＦであり、そして
　Ｙ　　はＨ又はＦである〕
の化合物よりなる群Ｂ２から選ばれる少なくとも１つの成分、及び／又は
　下記式ＢＶＩＩＩ及びＢＩＸ、すなわち
〔但しこれらの式において
Ｒ１及びＲ２はそれぞれ互いに独立に前記Ｒについてあげた意味を有し、そして
を意味する〕
の化合物よりなる群Ｂ３から選ばれる少なくとも１つの成分を包含する。
　式ＢＩＩＩの特に好ましい化合物は下記の従属式のそれである：
　但しこれらの式において
　Ｒ１はＣＨ３−（ＣＨ２）ｎ−Ｏ−、ＣＨ３−（ＣＨ２）ｔ−、ｔｒａｎｓ−Ｈ−（ＣＨ２）ｒ−ＣＨ＝ＣＨ−（ＣＨ２ＣＨ２）ｓ−ＣＨ２Ｏ−又はｔｒａｎｓ−Ｈ−（ＣＨ２）ｒ）−ＣＨ＝ＣＨ−（ＣＨ２ＣＨ２）ｓ−を、
　Ｒ２はＣＨ３−（ＣＨ２）ｔ−を、
　ｎは１、２、３又は４を、
　ｒは０、１、２又は３を、
　ｓは０又は１を、そして
　ｔは１、２、３又は４をそれぞれ意味する。
　更に下記従属式、すなわち
においてＲ１及びＲ２が上にあげた意味を有する化合物も好ましい。
　式ＢＩＩＩの化合物の割合は、好ましくは約５ないし４５％、特に好ましくは約１０ないし３５％である。特に好ましい式ＢＩＶの化合物は、下記従属式、すなわち
において
　Ｒ１がＣＨ３−（ＣＨ２）ｎ−Ｏ−又はｔｒａｎｓ−Ｈ−（ＣＨ２）ｒ−ＣＨ＝ＣＨ−（ＣＨ２ＣＨ２）ｓ−ＣＨ２Ｏ−であり
　Ｒ２がＣＨ３−（ＣＨ２）ｔ−であり、
　ｎが１、２、３又は４を、
　ｒが０、１、２又は３を、
　ｓが０又は１を、そして
　ｔが１、２、３又は４をそれぞれ意味する
化合物である。
　これらの化合物又は式ＢＩＶの化合物の割合は好ましくは約５ないし４０％、特に好ましくは約１０ないし３５％である。
　好ましくはそれら液晶混合物は式ＩＩＩの化合物、特に下記従属式のような化合物を含む：
　特に好ましい実施形態の一つにおいてこれら液晶混合物は、同時に式ＢＩＩＩと式ＢＩＶとの化合物を含み、その際群Ｂ１の各成分の全割合はそのままに保たれる。
　式ＢＩ及び／又はＢＩＩＩの化合物が存在するときは、Ｒ１及びＲ２は好ましくはそれぞれ互いに独立に１ないし７個の炭素原子を有するｎ−アルキルか又は３ないし７個の炭素原子を有する（ｔｒａｎｓ）−ｎ−アルケニルを意味する。Ｚ２は好ましくは単結合である。ＢＩが特に好ましい。
　更に、式ＢＩＶにおいて
を意味し、そしてＲ１とＲ２とが上にあげた好ましい意味の一つを有し、中でも好ましくは１ないし７個の炭素原子を有するｎ−アルキルを意味するような１つ以上の化合物を含んでいる本発明に従う液晶混合物が好ましい。
　いずれの場合にも群Ｂ１の各成分の合計割合はそのまま保たれる。
　群Ｂ２の各化合物の割合は約５ないし４５％、特に好ましくは５ないし２０％である。ＢＶないしＢＶＩＩについての割合（好ましい範囲）は下記のとおりである：
　ＢＶ　　　：　　　約５ないし３０％、好ましくは約５ないし１５
　ＢＶＩとＢＶＩＩとの合計：
　　　　　　　　約５ないし２５％、好ましくは約１０ないし２０％
　群Ｂ２の好ましい化合物を次にあげる：
　Ｒ１は好ましくは１ないし７個の炭素原子を有するｎ−アルキルであるか、又は３ないし７個の炭素原子を有する（ｔｒａｎｓ）−ｎ−アルケニルである。Ｚ０は好ましくは単結合である。ＲはＲ１についてあげた好ましい意味を有するか又は弗素を意味する。Ｙは好ましくは弗素である。
　好ましくは本発明に従う混合物はＢＶ３、ＢＶＩ１及びＢＶＩＩ１から選ばれた１つ以上の化合物を約５ないし３５％の合計割合で含む。
　特に好ましい実施形態の一つにおいて本発明に従う混合物はＢＶ３、ＢＶＩ１、ＢＶＩＩ１及びＢＶ２（Ｒ＝Ａ）の他に例えば下記式
よりなる群から選ばれる末端弗素化された化合物及び／又は下記式
よりなる群から選ばれた極性ヘテロ環化合物を包含する
〔但しこれらの式においてＲ１は１ないし７個の炭素原子を有するｎ−アルキルであるか、又は３ないし７個の炭素原子を有する（ｔｒａｎｓ）−ｎ−アルケニルであり、ｘは１又は２を、Ｘ０はＦ、ＣＦ３又は−ＯＣＦ３を、ｙは０又は１を、そしてＹはＨ又はＦを意味する〕。
　全ての末端弗素化された化合物の合計割合は好ましくは約５ないし６５％、中でも約１５ないし４０％である。
　群Ｂ３の化合物の割合は好ましくは約５ないし３０％、特に好ましくは約１０ないし２０％である。Ｒ１は好ましくはそれぞれ１ないし９個の炭素原子を有するｎ−アルキル又はｎ−アルコキシである。Ｒ２は、好ましくは１ないし９個の炭素原子を有するｎ−アルキルである。しかしながらまたアルケニル基或いはアルケニロキシ基を有する類似体も使用することができる。式ＢＶＩＩＩの化合物は
、
　本発明に従う化合物は前記の群Ｂ１、Ｂ２及びＢ３の少なくとも１つからの化合物を包含する。それらは好ましくは群Ｂ１からの１つ以上の化合物及び群Ｂ２及び／又は群Ｂ３からの１つ以上の化合物を含む。
　更に、例えば式
においてＲ１が１ないし７個の炭素原子を有するｎ−アルキルであるか、又は３ないし７個の炭素原子を有するｎ−アルケニルであるイソチオシアネートが好ましい。
　特に好ましい実施形態の１つにおいて本発明に従う混合物は好ましくは−１．５以下の誘電的異方性を有する１つ以上の化合物（成分
Ｃ
を有するシクロヘキサン誘導体又は２，３−ジシアノヒドロキノンの誘導体として公知である。
　しかしながら好ましくは構造要素２，３−ジフルオロ−１，４−フェニレンを有する化合物、例えばドイツ特許公開第３８０７８０１号、同第３８０７８６１号、同第３８０７８６３号、同第３８０７８６４号又は同第３８０７９０８号に従う化合物を選ぶのがよい。特に好ましいものは国際特許出願ＰＣＥ／ＤＥ　８８／００１３３に従うこの構造要素を含むトラン化合物、なかでも下記式
〔但しこれらの式においてＲ１及びＲ２はそれぞれ互いに独立に、好ましくは１ないし７個の炭素原子を有するｎ−アルキルであるか、又は３ないし７個の炭素原子を有するｎ−アルケニルであり、そしてＺ０は−ＣＨ２ＣＨ２−又は単結合を意味する〕の化合物及びドイツ特許公開第３８０７８７１号に従う下記式
のフェニルピリミジンである。
　特に好ましい実施形態の１つにおいてそれら液晶混合物は約５ないし３５％、中でも好ましくは約１０ないし２０％の液晶性トラン化合物を包含する。
　これによって薄い層厚さ（約５−６μｍ）において作動させることができ、それによりスイッチング時間が著しく短縮される。特に好ましいトラン化合物は下記のものである：
但しこれらの式において
Ｒ１は好ましくは１ないし７個の炭素原子を有するｎ−アルキル又はｎ−アルコキシを、
Ｚ０は　−ＣＨ２ＣＨ２−又は単結合を、
をそれぞれ表わすが、その際
Ｘは　　Ｆ又はＯＣＦ３であり、
Ｒ２は　それぞれ１ないし７個の炭素原子を有するｎ−アルキル又はｎ−アルコキシ、或いはそれぞれ３ないし７個の炭素原子を有するｎ−アルケニル又はｎ−アルケニロキシを表わす。
　以下に、その他の特に好ましい実施形態をあげる：
○　成分Ａが前述の式ＩＩａないしＩＩｆにおいてＸがシアノ基を意味する化合物及び式ＩＩａないしＩＩｆにおいてＸがＦ、−ＣＦ３又は−ＯＣＦ３を意味する化合物を含み、そして成分Ａの中のシアノ化合物の割合が０ないし５０重量％であるもの。
○　成分Ａが下記式ＩＩａ１ないしＩＩａ３及びＩＩｃ１ないしＩＩｃ８、すなわち
〔但しＲは１ないし９個の炭素原子を有するｎ−アルキル、ｎ−アルコキシ又はｎ−アルケニルを、そしてＸはＦ又はＯＣＦ３を意味する〕の１つ以上の化合物を含むもの。
○成分Ａが下記式ＩＩｄ１ないしＩＩｄ５、すなわち
の化合物〔但しこの式において
　ここでｎは１ないし１０の数であり、そして
Ｘは　　Ｆ又はＯＣＦ３、中でもＦである〕
の少なくとも１つを含むもの。
○成分Ａが式ＩＩａないしＩＩｆにおいてＸがシアノ基を意味する化合物をまったく含まないもの。
○成分Ａが下記式
〔但しＲは１ないし９個の炭素原子を有するｎ−アルキル、ｎ−アルコキシ又はｎ−アルケニルを意味し、Ｚは−ＣＨ２ＣＨ２−又は単結合を表わし、そして
ン或いは１，４−シクロヘキシレンである〕の１つ以上の化合物を含むもの。
−ＸはＦ、ＣＦ３又は−ＯＣＦ３であり
○成分Ｂが下記式ＩＩ１ないしＩＩ７、すなわち
〔但しＲ１及びＲ２は請求の範囲１に記載した意味を有する〕よりなる群から選ばれる１つ以上の化合物を含むもの。
○成分Ｂが追加的に、下記式ＩＩ８ないしＩＩ２０、すなわち
〔但しこれらの式においてＲ１とＲ２とは請求の範囲１にあげた意味を有し、そして式ＩＩ８ないしＩＩ１７において各１，４−フェニレン基はそれぞれ互いに独立に、弗素によって１つ以上置換されていてもよい〕よりなる群から選ばれる１つ以上の化合物を含むもの。
○成分Ｂが追加的に、下記式ＩＩ２１ないしＩＩ２５、すなわち
〔但しこれらの式においてＲ１とＲ２とは請求の範囲１にあげた意味を有し、そして式ＩＩ２１ないし式ＩＩ２５において各１，４−フェニレン基はそれぞれ互いに独立に、弗素によって１つ以上置換されていてもよい〕よりなる群から選ばれる１つ以上の化合物を含むもの。
○成分Ｂが下記式ＩＩ２６及びＩＩ２７、すなわち
〔但しこれらの式においてＣｒＨ２ｒ＋１は７個までの炭素原子を有する直鎖状アルキル基である〕よりなる群から選ばれる１つ以上の化合物を含むもの。
○液晶混合物の各成分Ａ、Ｂ及びＣに加えて追加的に下記式ＩＩＩ及びＩＶ、すなわち
〔但しこれらの式においてＲ１とＲ２とは請求の範囲１にあげた意味を有する〕よりなる群から選ばれた１つ以上の化合物を含むもの。
○液晶混合物の各成分Ａ、Ｂ及びＣに加えて追加的に下記式Ｖ及びＶＩ、すなわち
〔但しこれらの式においてＲ１とＲ２とは請求の範囲１にあげた意味を有する〕よりなる群から選ばれる１つ以上の化合物を含むもの。
○成分Ｃが下記式ＶＩＩないしＸＩ、すなわち
〔但しこれらの式においてＲ１とＲ２とは請求の範囲１にあげた意味を有し、そしてｓは０又は１である〕よりなる群から選ばれた１つ以上の化合物を含むもの。
○成分Ｂが下記式ＸＩＩないしＸＩＶ、すなわち
〔但しこれらの式においてＲ１とＲ２とは請求の範囲１にあげた意味を有する〕よりなる群から選ばれた１つ以上の化合物を含むもの。
　もっぱら式ＩＩａないしＩＩｈの化合物（群Ａ）と成分Ｃとのみを含む、すなわち成分Ｂの化合物を全く含まない混合物が好ましい。
　式ＩＩａないしＩＩｋの末端ハロゲン化された化合物（Ｘ＝Ｆ又は−ＯＣＦ３）を含む好ましい液晶混合物は特に有利な種々のパラメータの組み合わせと同時に広いｄ／ｐウィンドーを示す。
成分Ａが下記式
〔但しこの式において
　Ｒは　　　−ＣｎＨ２ｎ＋１、−ＯＣｎＨ２ｎ＋１、
　であり、
　ｎは　　　１ないし１５の整数であり、
　Ｙは　　　Ｈ又はＦであり、そして
　Ｘは　　　Ｆ又はＯＣＦ３である〕
の少なくとも１つの化合物を含み、及び／又は前記式ＩＩｄ２ないしＩＩｄ５、ＩＩａ１ないしＩＩａ３及び／又はＩＩｃ１ないしＩＩｃ８の化合物を含む本発明に従う液晶混合物は、閾値電圧Ｖ１０／０／２０及び流動粘度ηの有利な値を有し、そしてかなり高いか、又は高い光学的異方性の値によって際立っている。これらの混合物が好ましい。
　成分Ｄとしては当業者は多数の、１部は市場において入手できるキラルなドープ物質を利用することができる。その選択はそれ自身は重要ではない。
　本発明に従うＳＬＤにおいて用いられる液晶混合物は、Δε≧１であって、誘電的に陽性である。Δε≧３を有する液晶混合物が特に好ましく、そしてΔε≧５を有するそれが中でも特に好ましい。
　本発明に従う液晶混合物は閾値電圧Ｖ１０／０／２０について、及び流動粘度ηについてそれぞれ好ましい値を有する。光学的行路差ｄ・Δｎの値からあらかじめ与えられているときはその層厚さｄの値は光学的異方性Δｎによって決定される。中でもｄ・Δｎの比較的高いか、又は高い値においては一般に比較的高いか、又は高い光学的異方性の値を有する本発明に従う液晶混合物を使用するのが好ましく。というのはこの場合にはｄの値を比較的小さく選ぶことができるからであり、これはスイッチング時間の有利な値をもたらす。しかしながらまたΔｎの小さな値を有する本発明に従う液晶混合物の含まれている本発明に従う液晶ディスプレーもスイッチング時間についての有利な値によって特徴づけられる。本発明に従う各種液晶混合物は更に、電気光学的特性曲線の急峻性についての有利な値によって特徴づけられ。そして高いマルチプレックスレートで作動させることができる。その上に本発明に従う各種液晶混合物は高い安定性ならびに電気抵抗および閾値電圧の周波数依存性についての有利な値を示す。本発明に従う液晶ディスプレーは広い作動温度範囲及びコントラストの良好な角度依存性を示す。
　本発明に従う液晶ディスプレーの、電極に接する各液晶分子の一方の電極からもう一方の電極への優先配向（ディレクタ）が１６０°ないし３６０°の角度で互いに旋回されているような表面処理のほどこされた電極と、ポーラライザと、及び電極基板とからなる各要素の構造は通常の構造の表示要素のそれと同じである。ここで用いる「通常の構造」の概念は広い意味のものであり、そしてスーパーツイストセルの全ての変形又は修飾、中でもマトリックスディスプレー要素並びにドイツ特許公開第２７４８７３８号に従う追加的磁石を含む表示要素をも包含するものとする。両支持板のところの表面チルト角は同一であっても異なっていてもよい。等しいチルト角の
方
　しかしながら、本発明に従うディスプレー要素の従来通常的であったツイステドネマチックセルに基づくそれとの本質的な差異は、その液晶層の各液晶成分の選択に存在する。
　本発明に従い使用することのできる液晶混合物の製造は通常の態様で行われる。
　一般により少ない量で用いられる成分の好ましい量をその主要部をなす成分の中に、好都合には高められた温度において溶解させる。各種成分の、例えばアセトン、クロロホルム又はメタノールのような有機溶剤中の溶液を混合し、そして充分に混合した後でその溶剤を例えば蒸発によって除去することも可能である。
　それら誘電体はまた当業者に公知で文献に記載されているような種々の添加物を含有することもできる。例えば０−１５％の多色性染料を加えることができる。
　以下に本発明をいくつかの例によって説明するが、これは本発明になんら制限をもたらすものではない。
　これらの例において下記の略記号を用いる：
　　Ｓ−Ｎ　　スメクチック／ネマチックの相転移温度。
　　ｃ．ｐ．　透明点
　　ｖｉｓｃ．粘度（ｍＰａ・ｓ）
　　Ｔｏｎ　　最高コントラストの９０％に達するまでのスイッチング時間
　　Ｔｏｆｆ　最高コントラストの１０％に達するまでのスイッチオフ時間
　ＳＬＤはマルチプレックス作動によって運転される（マルチプレックス比＝１：１００、バイアス＝１：１１、運転電圧＝１８．５ボルト）
　以上及び以下の記述において温度は全て℃の単位であげてあり、％の値は重量基準である。スイッチング時間及び粘度の値は２０℃のそれである。
例１
　下記の各パラメータ、すなわち
　　透明点　　　　　　　　９１°
　　Δｎ　　　　　　　　　０．１２５４
　　Δε　　　　　　　　　＋８．１
　　粘度（２０℃）　　　　１６ｍＰａ・ｓ
を有する液晶混合物を含み、かつ下記のパラメータ、すなわち
　　ツイスト角　　　　　　２４０°
　　チルト角　　　　　　　５°
　　ｄ／ｐ　　　　　　　　０．５４
　　ｄ・Δｎ　　　　　　　０．８６０
を有して、下記の基礎混合物、すなわち
　　ｐ−ｔｒａｎｓ−４−プロピルシクロヘキサン−ベンゾニトリル　　１８％
　　ｔｒａｎｓ−１−ｐ−メトキシフェニル−４−プロピルシクロヘキサン８％
　　２−ｐ−フルオロフェニル−５−プロピルピリミジン　　　　　　　　５％
　　２−ｐ−トリフルオロメトキシフェニル−５−ペンチルピリミジン　　５％
　　２−ｐ−トリフルオロメトキシフェニル−５−ヘプチルピリミジン　　５％
　　ｐ−［ｔｒａｎｓ−４−（ｔｒａｎｓ−４−プロピルシクロヘキシル）−シクロヘキシル］−トリフルオロメトキシベンゾール
　　　　　　　　　　　　　　　　　　　　　　　　　　　　　　　　　　９％
　　ｐ−［ｔｒａｎｓ−４−（ｔｒａｎｓ−４−ペンチルシクロヘキシル）−シクロヘキシル］−トリフルオロメトキシベンゾール
　　　　　　　　　　　　　　　　　　　　　　　　　　　　　　　　　　８％
　　１−［ｔｒａｎｓ−４−（ｔｒａｎｓ−４−プロピルシクロヘキシル）−シクロヘキシル］−２−（ｐ−トリフルオロメトキシフェニル）−エタン
　　　　　　　　　　　　　　　　　　　　　　　　　　　　　　　　　　８％
　　１−［ｔｒａｎｓ−４−（ｔｒａｎｓ−４−ペンチルシクロヘキシル）−シクロヘキシル］−２−（ｐ−トリフルオロメトキシフェニル）−エタン
　　　　　　　　　　　　　　　　　　　　　　　　　　　　　　　　　　７％
　　１−［ｔｒａｎｓ−４−（ｔｒａｎｓ−４−プロピルシクロヘキシル）−シクロヘキシル］−２−（３，４−ジフルオロフェニル）−エタン
　　　　　　　　　　　　　　　　　　　　　　　　　　　　　　　　　　５％
　　１−［ｔｒａｎｓ−４−（ｔｒａｎｓ−４−プロピルシクロヘキシル）−シクロヘキシル］−２−（ｐ−フルオロフェニル）−エタン
　　　　　　　　　　　　　　　　　　　　　　　　　　　　　　　　　　５％
　　４−トリフルオロメトキシ−４’−（ｔｒａｎｓ−４−プロピルシクロヘキシル）−ビフェニル
　　　　　　　　　　　　　　　　　　　　　　　　　　　　　　　　　　７％
　　４−（ｔｒａｎｓ−４−プロピルシクロヘキシル）−４’−メトキシトラン
　　　　　　　　　　　　　　　　　　　　　　　　　　　　　　　　　　３％
　　４−（ｔｒａｎｓ−４−プロピルシクロヘキシル）−４’−エトキシトラン
　　　　　　　　　　　　　　　　　　　　　　　　　　　　　　　　　　３％
　　及び
　　４−（ｔｒａｎｓ−４−プロピルシクロヘキシル）−４’−プロポキシトラン
　　　　　　　　　　　　　　　　　　　　　　　　　　　　　　　　　　４％
及びキラル性成分〔ｐ−（ｐ−ｎ−ヘキシルベンゾイロキシ）−安息香酸−２−オクチルエステル〕よりなるＳＴＮ型のＳＬＤは下記のスイッチング時間を示す：
　１０５　ｍｓ（１／１６　Ｄ，１／５　ｂ）、１９８　ｍｓ（１／２４０　Ｄ，１／１４．５　ｂ）、Ｖ１０／０／２０＝２．３１ボルト、Ｖ９０／０／２０＝２．５１ボルト及びΔｄ／ｐ（すなわちｄ／ｐウィンドー）＝０．２１
例２
　下記の各パラメータ、すなわち
　　透明点　　　　　　　　８７°
　　Δｎ　　　　　　　　　０．１２２２
　　Δε　　　　　　　　　＋８．５
　　粘度（２０℃）　　　　１６　ｍＰａ・ｓ
を有する液晶混合物を含み、かつ下記のパラメータ、すなわち
　　ツイスト角　　　　　　２４０°
　　チルト角　　　　　　　５°
　　ｄ／ｐ　　　　　　　　０．５６
　　ｄ・Δｎ　　　　　　　０．８５
を有して、下記の基礎混合物、すなわち
　　ｐ−ｔｒａｎｓ−４−プロピルシクロヘキサン−ベンゾニトリル　　１８％
　　ｔｒａｎｓ−１−ｐ−メトキシフェニル−４−プロピルシクロヘキサン８％
　　２−ｐ−フルオロフェニル−５−プロピルピリミジン　　　　　　　　５％
　　２−ｐ−トリフルオロエトキシフェニル−５−ペンチルピリミジン　　５％
　　２−ｐ−トリフルオロメトキシフェニル−５−ヘプチルピリミジン　　５％
　　ｐ−［ｔｒａｎｓ−４−（ｔｒａｎｓ−４−プロピルシクロヘキシル）−シクロヘキシル］−トリフルオロメトキシベンゼン
　　　　　　　　　　　　　　　　　　　　　　　　　　　　　　　　　　９％
　　ｐ−［ｔｒａｎｓ−４−（ｔｒａｎｓ−４−ペンチルシクロヘキシル）−シクロヘキシル］−トリフルオロメトキシベンゼン
　　　　　　　　　　　　　　　　　　　　　　　　　　　　　　　　　　８％
　　１−［ｔｒａｎｓ−４−（ｔｒａｎｓ−４−プロピルシクロヘキシル）−シクロヘキシル］−２−（ｐ−トリフルオロメトキシフェニル）−エタン
　　　　　　　　　　　　　　　　　　　　　　　　　　　　　　　　　　８％
　　１−［ｔｒａｎｓ−４−（ｔｒａｎｓ−４−ペンチルシクロヘキシル）−シクロヘキシル］−２−（ｐ−トリフルオロメトキシフェニル）−エタン
　　　　　　　　　　　　　　　　　　　　　　　　　　　　　　　　　　７％
　　１−［ｔｒａｎｓ−４−（ｔｒａｎｓ−４−プロピルシクロヘキシル）−シクロヘキシル］−２−（３，４−ジフルオロフェニル）エタン
　　　　　　　　　　　　　　　　　　　　　　　　　　　　　　　　　　５％
　　１−［ｔｒａｎｓ−４−（ｔｒａｎｓ−４−プロピルシクロヘキシル）−シクロヘキシル］−２−（ｐ−フルオロフェニル）−エタン
　　　　　　　　　　　　　　　　　　　　　　　　　　　　　　　　　　５％
　　４−トリフルオロメトキシ−４’−（ｔｒａｎｓ−４−プロピルシクロヘキシル）−ビフェニル
　　　　　　　　　　　　　　　　　　　　　　　　　　　　　　　　　　７％
　　４−（ｔｒａｎｓ−４−プロピルシクロヘキシル）−２’，３’−ジフルオロ−４’−エトキシトラン
　　　　　　　　　　　　　　　　　　　　　　　　　　　　　　　　　　５％
　　４−（ｔｒａｎｓ−４−ペンチルシクロヘキシル）−２’，３’−ジフルオロ−４’−エトキシトラン
　　　　　　　　　　　　　　　　　　　　　　　　　　　　　　　　　　５％
及びキラル性成分〔ｐ−（ｐ−ｎ−ヘキシルベンゾイロキシ）−安息香酸−２−オクチルエステル〕よりなるＳＴＮ型のＳＬＤは下記のスイッチング時間を示す：
１１４ｍｓ（１／１６　Ｄ，１／５　ｂ）、２３６ｍｓ（１／２４０　Ｄ，１／１４．５　ｂ）、Ｖ１０／０／２０＝２．３５ボルト、Ｖ９０／０／２０＝２．５３ボルト及びΔｄ／ｐ（すなわちｄ／ｐウィンドー）＝０．２０
例３
　下記の各パラメータ、すなわち
　　透明点　　　　　　　　１０６°
　　Δｎ　　　　　　　　　０．１３２２
　　Δε　　　　　　　　　＋６．９
を有する液晶混合物を含み、そして下記の基礎混合物、すなわち
　　ｐ−ｔｒａｎｓ−４−プロピルシクロヘキサン−ベンゾニトリル　　１８％
　　ｔｒａｎｓ−１−ｐ−メトキシフェニル−４−プロピルシクロヘキサン８％
　　ｐ−［ｔｒａｎｓ−４−（ｔｒａｎｓ−４−プロピルシクロヘキシル）−シクロヘキシル］−トリフルオロメトキシベンゼン
　　　　　　　　　　　　　　　　　　　　　　　　　　　　　　　　　　９％
　　ｐ−［ｔｒａｎｓ−４−（ｔｒａｎｓ−４−ペンチルシクロヘキシル）−シクロヘキシル］−トリフルオロメトキシベンゼン
　　　　　　　　　　　　　　　　　　　　　　　　　　　　　　　　　　８％
　　１−［ｔｒａｎｓ−４−（ｔｒａｎｓ−４−プロピルシクロヘキシル）−シクロヘキシル］−２−（ｐ−トリフルオロメトキシフェニル）−エタン
　　　　　　　　　　　　　　　　　　　　　　　　　　　　　　　　　　８％
　　１−［ｔｒａｎｓ−４−（ｔｒａｎｓ−４−ペンチルシクロヘキシル）−シクロヘキシル］−２−（ｐ−トリフルオロメトキシフェニル）−エタン
　　　　　　　　　　　　　　　　　　　　　　　　　　　　　　　　　　７％
　　１−［ｔｒａｎｓ−４−（ｔｒａｎｓ−４−プロピルシクロヘキシル）−シクロヘキシル］−２−（３，４−ジフルオロフェニル）−エタン
　　　　　　　　　　　　　　　　　　　　　　　　　　　　　　　　　　７％
　　１−［ｔｒａｎｓ−４−（ｔｒａｎｓ−４−プロピルシクロヘキシル）−シクロヘキシル］−２−（ｎ−フルオロフェニル）−エタン
　　　　　　　　　　　　　　　　　　　　　　　　　　　　　　　　　　６％
　　１−［ｔｒａｎｓ−４−（ｔｒａｎｓ−４−プロピルシクロヘキシル）−シクロヘキシル］−２−（ｐ−トリフルオロメチルフェニル）−エタン
　　　　　　　　　　　　　　　　　　　　　　　　　　　　　　　　　　７％
　　４−トリフルオロメトキシ−４’−（ｔｒａｎｓ−４−プロピルシクロヘキシル）−ビフェニル
　　　　　　　　　　　　　　　　　　　　　　　　　　　　　　　　　　７％
　　４−（ｔｒａｎｓ−４−プロピルシクロヘキシル）−４’−メトキシトラン
　　　　　　　　　　　　　　　　　　　　　　　　　　　　　　　　　　２％
　　４−（ｔｒａｎｓ−４−プロピルシクロヘキシル）−４’−エトキシトラン
　　　　　　　　　　　　　　　　　　　　　　　　　　　　　　　　　　２％
　　４−（ｔｒａｎｓ−４−プロピルシクロヘキシル）−４’−プロポキシトラン
　　　　　　　　　　　　　　　　　　　　　　　　　　　　　　　　　　３％
　　４−メチル−４’−エトキシトラン　　　　　　　　　　　　　　　　４％
　　及び
　　４−エチル−４’−メトキシトラン　　　　　　　　　　　　　　　　４％
及びキラル性成分〔ｐ−（ｐ−ｎ−ヘキシルベンゾイロキシ）−安息香酸−２−オクチルエステル〕よりなるＳＴＮ型のＳＬＤは短いスイッチング時間を示す。
例４
　下記の各パラメータ、すなわち
　　透明点　　　　　　　　８１°
　　Δｎ　　　　　　　　　０．１１３０
　　Δε　　　　　　　　　＋６．５
を有する液晶混合物を含み、そして下記の基礎混合物、すなわち
　　ｐ−ｔｒａｎｓ−４−プロピルシクロヘキサン−ベンゾニトリル２０　　％
　　ｔｒａｎｓ−１−ｐ−メトキシフェニル−４−プロピルシクロヘキサン
　　　　　　　　　　　　　　　　　　　　　　　　　　　　　　　１０　　％
　　ｔｒａｎｓ−１−ｐ−トリフルオロメトキシフェニル−４−プロピルシクロヘキサン
　　　　　　　　　　　　　　　　　　　　　　　　　　　　　　　　５．６％
　　ｔｒａｎｓ−１−ｐ−トリフルオロメトキシフェニル−４−ブチルシクロヘキサン
　　　　　　　　　　　　　　　　　　　　　　　　　　　　　　　　５．６％
　　ｔｒａｎｓ−１−ｐ−トリフルオロメトキシフェニル−４−ペンチルシクロヘキサン
　　　　　　　　　　　　　　　　　　　　　　　　　　　　　　　　５．６％
　　ｐ−［ｔｒａｎｓ−４−（ｔｒａｎｓ−４−プロピルシクロヘキシル）−シクロヘキシル］−トリフルオロメトキシベンゼン
　　　　　　　　　　　　　　　　　　　　　　　　　　　　　　　　７　　％
　　ｐ−［ｔｒａｎｓ−４−（ｔｒａｎｓ−４−ペンチルシクロヘキシル）−シクロヘキシル］−トリフルオロメトキシベンゼン
　　　　　　　　　　　　　　　　　　　　　　　　　　　　　　　　６．３％
　　１−［ｔｒａｎｓ−４−（ｔｒａｎｓ−４−プロピルシクロヘキシル）−シクロヘキシル］−２−（ｐ−トリフルオロメトキシフェニル）−エタン
　　　　　　　　　　　　　　　　　　　　　　　　　　　　　　　　６．３％
　　１−［ｔｒａｎｓ−４−（ｔｒａｎｓ−４−ペンチルシクロヘキシル）−シクロヘキシル］−２−（ｐ−トリフルオロメトキシフェニル）−エタン
　　　　　　　　　　　　　　　　　　　　　　　　　　　　　　　　５．６％
　　１−［ｔｒａｎｓ−４−（ｔｒａｎｓ−４−プロピルシクロヘキシル）−シクロヘキシル］−２−（３，４−ジフルオロフェニル）−エタン
　　　　　　　　　　　　　　　　　　　　　　　　　　　　　　　　５．６％
　　１−［ｔｒａｎｓ−４−（ｔｒａｎｓ−４−プロピルシクロヘキシル）−シクロヘキシル］−２−（ｐ−トリフルオロメチルフェニル）−エタン
　　　　　　　　　　　　　　　　　　　　　　　　　　　　　　　　５．６％
　　４−トリフルオロメトキシ−４’−（ｔｒａｎｓ−４−プロピルシクロヘキシル）−ビフェニル
　　　　　　　　　　　　　　　　　　　　　　　　　　　　　　　　７　　％
　　４−（ｔｒａｎｓ−４−プロピルシクロヘキシル）−４’−メトキシトラン
　　　　　　　　　　　　　　　　　　　　　　　　　　　　　　　　３．５％
　　４−（ｔｒａｎｓ−４−プロピルシクロヘキシル）−４’−エトキシトラン
　　　　　　　　　　　　　　　　　　　　　　　　　　　　　　　　２．８％
　　及び
　　４−（ｔｒａｎｓ−４−プロピルシクロヘキシル）−４’−プロポキシトラン
　　　　　　　　　　　　　　　　　　　　　　　　　　　　　　　　３．５％
及びキラル性成分〔ｐ−（ｐ−ｎ−ヘキシルベンゾイロキシ）−安息香酸−２−オクチルエステル〕よりなるＳＴＮ型のＳＬＤは短いスイッチング時間を示す。
例５
　下記の各パラメータ、すなわち
　　透明点　　　　　　　　７３°
　　Δｎ　　　　　　　　　０．１２５２
　　Δε　　　　　　　　　＋８．７
を有する液晶混合物を含み、そして下記の基礎混合物、すなわち
　　ｐ−ｔｒａｎｓ−４−プロピルシクロヘキサン−ベンゾニトリル２０　　％
　　ｔｒａｎｓ−１−ｐ−メトキシフェニル−４−プロピルシクロヘキサン
　　　　　　　　　　　　　　　　　　　　　　　　　　　　　　　１０　　％
　　２−ｐ−フルオロフェニル−５−プロピルピリミジン　　　　　　５．６％
　　２−ｐ−フルオロフェニル−５−ペンチルピリミジン　　　　　　５．６％
　　２−ｐ−トリフルオロメトキシフェニル−５−ペンチルピリミジン５．６％
　　２−ｐ−トリフルオロメトキシフェニル−５−ヘプチルピリミジン５．６％
　　ｐ−［ｔｒａｎｓ−４−（ｔｒａｎｓ−４−プロピルシクロヘキシル）−シクロヘキシル］−トリフルオロメトキシベンゼン
　　　　　　　　　　　　　　　　　　　　　　　　　　　　　　　　７　　％
　　ｐ−［ｔｒａｎｓ−４−（ｔｒａｎｓ−４−ペンチルシクロヘキシル）−シクロヘキシル］−トリフルオロメトキシベンゼン
　　　　　　　　　　　　　　　　　　　　　　　　　　　　　　　　６．３％
　　１−［ｔｒａｎｓ−４−（ｔｒａｎｓ−４−プロピルシクロヘキシル）−シクロヘキシル］−２−（ｐ−トリフルオロメトキシフェニル）−エタン
　　　　　　　　　　　　　　　　　　　　　　　　　　　　　　　　６．３％
　　１−［ｔｒａｎｓ−４−（ｔｒａｎｓ−４−ペンチルシクロヘキシル）−シクロヘキシル］−２−（ｐ−トリフルオロメトキシフェニル）−エタン
　　　　　　　　　　　　　　　　　　　　　　　　　　　　　　　　５．６％
　　１−［ｔｒａｎｓ−４−（ｔｒａｎｓ−４−プロピルシクロヘキシル）−シクロヘキシル］−２−（３，４−ジフルオロフェニル）−エタン
　　　　　　　　　　　　　　　　　　　　　　　　　　　　　　　　５．６％
　　１−［ｔｒａｎｓ−４−（ｔｒａｎｓ−４−プロピルシクロヘキシル）−シクロヘキシル］−２−（ｐ−トリフルオロメチルフェニル）−エタン
　　　　　　　　　　　　　　　　　　　　　　　　　　　　　　　　５．６％
　　４−（ｔｒａｎｓ−４−プロピルシクロヘキシル）−４’−メトキシトラン
　　　　　　　　　　　　　　　　　　　　　　　　　　　　　　　　３．５％
　　４−（ｔｒａｎｓ−４−プロピルシクロヘキシル）−４’−エトキシトラン
　　　　　　　　　　　　　　　　　　　　　　　　　　　　　　　　３．５％
　　及び
　　４−（ｔｒａｎｓ−４−プロピルシクロヘキシル）−４’−プロポキシトラン
　　　　　　　　　　　　　　　　　　　　　　　　　　　　　　　　４．２％
及びキラル性成分〔ｐ−（ｐ−ｎ−ヘキシルベンゾイロキシ）安息香酸−２−オクチルエステル〕よりなるＳＴＮ型のＳＬＤは短いスイッチング時間を示す。
　下記の表にその他の本発明に従う液晶混合物Ｍ１ないしＭ４１の物理的データをあげるか、それらの組成はこの表に続いてあげてある。
ＰＣＨ−５３　　　　　ｔｒａｎｓ−１−ｐ−プロピルフェニル−４−ペンチルシクロヘキサン
Ｉ−３２　　　　　　　１−（ｔｒａｎｓ−４−プロピルシクロヘキシル）−２−（４’−エチル−２’−フルオロビフェニル−４−イル）−エタン
Ｉ−３５　　　　　　　１−（ｔｒａｎｓ−４−プロピルシクロヘキシル）−２−（４’−ペンチル−２’−フルオロビフェニル−４−イル）−エタン
ＢＣＨ−３２　　　　　４−エチル−４’−（ｔｒａｎｓ−４−プロピルシクロヘキシル）−ビフェニル
ＢＣＨ−５２　　　　　４−エチル−４’−（ｔｒａｎｓ−４−ペンチルシクロヘキシル）−ビフェニル
ＣＣＨ−３０３　　　　ｔｒａｎｓ，ｔｒａｎｓ−４−プロポキシ−４’−プロピルシクロヘキシル−シクロヘキサン
ＣＣＨ−５０１　　　　ｔｒａｎｓ，ｔｒａｎｓ−４−メトキシ−４’−ペンチルシクロヘキシル−シクロヘキサン
ＣＨ−３５　　　　　　ｔｒａｎｓ，ｔｒａｎｓ−４−プロピルシクロヘキシルシクロヘキサンカルボン酸ｔｒａｎｓ−４−ペンチルシクロヘキシルエステル
ＣＨ−４３　　　　　　ｔｒａｎｓ，ｔｒａｎｓ−４−ブチルシクロヘキシルシクロヘキサンカルボン酸ｔｒａｎｓ−４−プロピルシクロヘキシルエステル
ＣＨ−４５　　　　　　ｔｒａｎｓ，ｔｒａｎｓ−４−ブチルシクロヘキシルシクロヘキサンカルボン酸ｔｒａｎｓ−４−ペンチルシクロヘキシルエステル
ＰＣＨ−３０２　　　　ｔｒａｎｓ−１−ｐ−エトキシフェニル−４−プロピルシクロヘキサン
ＰＣＨ−３０３　　　　ｔｒａｎｓ−１−ｐ−プロポキシフェニル−４−プロピルシクロヘキサン
ＰＣＨ−３０４　　　　ｔｒａｎｓ−１−ｐ−ブトキシフェニル−４−プロピルシクロヘキサン
ＣＣＨ−５０２　　　　ｔｒａｎｓ，ｔｒａｎｓ−４−エトキシ−４’−ペンチルシクロヘキシルシクロヘキサン
ＥＣＣＰ−３２　　　　１−［ｔｒａｎｓ−４−（ｔｒａｎｓ−４−プロピルシクロヘキシル）−シクロヘキシル］−２−（ｐ−エチルフェニル）−エタン
ＥＣＣＰ−３１　　　　１−［ｔｒａｎｓ−４−（ｔｒａｎｓ−４−プロピルシクロヘキシル）−シクロヘキシル］−２−（ｐ−メチルフェニル）−エタン
ＥＣＣＰ−３５　　　　１−［ｔｒａｎｓ−４−（ｔｒａｎｓ−４−プロピルシクロヘキシル）−シクロヘキシル］−２−（ｐ−ペンチルフェニル）−エタン
ＰＣＨ−５０１　　　　ｔｒａｎｓ−１−ｐ−メトキシフェニル−４−ペンチルシクロヘキサン
ＰＣＨ−５０２　　　　ｔｒａｎｓ−１−ｐ−エトキシフェニル−４−ペンチルシクロヘキサン
ＣＰ−３３　　　　　　ｔｒａｎｓ，ｔｒａｎｓ−４−プロピルシクロヘキシルシクロヘキサンカルボン酸ｐ−プロピルフェニルエステル
ＣＰ−３５　　　　　　ｔｒａｎｓ，ｔｒａｎｓ−４−プロピルシクロヘキシルシクロヘキサンカルボン酸ｐ−ペンチルフェニルエステル
ＣＰ−４３　　　　　　ｔｒａｎｓ，ｔｒａｎｓ−４−ブチルシクロヘキシルシクロヘキサンカルボン酸ｐ−プロピルフェニルエステル
ＣＰ−４５　　　　　　ｔｒａｎｓ，ｔｒａｎｓ−４−ブチルシクロヘキシルシクロヘキサンカルボン酸ｐ−ペンチルフェニルエステル
ＰＴＰ−４０Ｆ　　　　４−ブトキシ−４’−フルオロトラン
ＰＴＰ−５０Ｆ　　　　４−ペントキシ−４’−フルオロトラン
ＰＡＰ−７０Ｆ　　　　４−ヘプトキシ−４’−フルオロトラン
ＰＣＨ−３０１　　　　ｔｒａｎｓ−１−ｐ−メトキシフェニル−４−プロピルシクロヘキサン
ＣＣＨ−３０１　　　　ｔｒａｎｓ，ｔｒａｎｓ−４−メトキシ−４’−プロピルシクロヘキシルシクロヘキサン
ＣＢＣ−３３Ｆ　　　　４，４’−ビス−（ｔｒａｎｓ−４−プロピルシクロヘキシル）−２−フルオロビフェニル
ＣＢＣ−５５Ｆ　　　　４，４’−ビス−（ｔｒａｎｓ−４−ペンチルシクロヘキシル）−２−フルオロビフェニル
ＣＢＣ−５３Ｆ　　　　４−（ｔｒａｎｓ−４−ペンチルシクロヘキシル）−４’−（ｔｒａｎｓ−４−プロピルシクロヘキシル）−２−フルオロビフェニル
ＣＢＣ−３３　　　　　４，４’−ビス−（ｔｒａｎｓ−４−プロピルシクロヘキシル）−ビフェニル
ＣＢＣ−５５　　　　　４，４’−ビス−（ｔｒａｎｓ−４−ペンチルシクロヘキシル）−ビフェニル
ＣＢＣ−５３　　　　　４−（ｔｒａｎｓ−４−ペンチルシクロヘキシル）−４’−（ｔｒａｎｓ−４−プロピルシクロヘキシル）−ビフェニル
ＥＣＣＰ−３３　　　　１−［ｔｒａｎｓ−４−（ｔｒａｎｓ−４−プロピルシクロヘキシル）−シクロヘキシル］−２−（ｐ−プロピルフェニル）−エタン
ＣＣＨ−５１Ｆ　　　　ｔｒａｎｓ，ｔｒａｎｓ−４−フルオロメチル−４’−ペンチルシクロヘキシルシクロヘキサン
ＣＣＨ−３１Ｆ　　　　ｔｒａｎｓ，ｔｒａｎｓ−４−フルオロメチル−４′−プロピルシクロヘキシルシクロヘキサン
ＰＴＰ−１０２　　　　４−メチル−４’−エトキシトラン
ＰＴＰ−２０１　　　　４−メトキシ−４’−エチルトラン
ＣＰＴＰ−３０１　　　４−（ｔｒａｎｓ−４−プロピルシクロヘキシル）−４’−メトキシトラン
ＣＰＴＰ−３０２　　　４−ｔｒａｎｓ−４−プロピルシクロヘキシル）−４’−エトキシトラン
ＣＰＴＰ−３０３　　　４−（ｔｒａｎｓ−４−プロピルシクロヘキシル）−４’−プロポキシトラン
ＰＣＨ−５Ｆ　　　　　ｔｒａｎｓ−１−ｐ−フルオロフェニル−４−ペンチルシクロヘキサン
ＰＣＨ−６Ｆ　　　　　ｔｒａｎｓ−１−ｐ−フルオロフェニル−４−ヘキシルシクロヘキサン
ＰＣＨ−７Ｆ　　　　　ｔｒａｎｓ−１−ｐ−フルオロフェニル−４−ヘプチルシクロヘキサン
ＥＰＣＨ−２０ＣＦ３　１−（ｔｒａｎｓ−４−エチルシクロヘキシル）−２−（ｐ−トリフルオロメトキシフェニル）−エタン
ＥＰＣＨ−３０ＣＦ３　１−（ｔｒａｎｓ−４−プロピルシクロヘキシル）−２−（ｐ−トリフルオロメトキシフェニル）−エタン
ＥＰＣＨ−５０ＣＦ３　１−（ｔｒａｎｓ−４−ペンチルシクロヘキシル）−２−（ｐ−トリフルオロメトキシフェニル）−エタン
ＥＰＣＨ−７０ＣＦ３　１−（ｔｒａｎｓ−４−ヘプチルシクロヘキシル）−２−（ｐ−トリフルオロメトキシフェニル）−エタン
ＰＣＨ−３０ＣＦ３　　ｔｒａｎｓ−１−ｐ−トリフルオロメトキシフェニル−４−プロピルシクロヘキサン
ＰＣＨ−５０ＣＦ３　　ｔｒａｎｓ−１−ｐ−トリフルオロメトキシフェニル−４−ペンチルシクロヘキサン
ＥＣＣＰ−３０ＣＦ３　１−（ｔｒａｎｓ−４−（ｔｒａｎｓ−４−プロピルシクロヘキシル）−シクロヘキシル］−２−（ｐ−トリフルオロメトキシフェニル）−エタン
ＥＣＣＰ−５０ＣＦ３　１−（ｔｒａｎｓ−４−（ｔｒａｎｓ−４−ペンチルシクロヘキシル）−シクロヘキシル］−２−（ｐ−トリフルオロメトキシフェニル）−エタン
ＣＣＰ−２０ＣＦ３　　ｐ−［ｔｒａｎｓ−４−（ｔｒａｎｓ−４−エチルシクロヘキシル）−シクロヘキシル］−トリフルオロメトキシベンゼン
ＣＣＰ−３０ＣＦ３　　ｐ−［ｔｒａｎｓ−４−（ｔｒａｎｓ−４−プロピルシクロヘキシル）−シクロヘキシル］−トリフルオロメトキシベンゼン
ＣＣＰ−４０ＣＦ３　　ｐ−［ｔｒａｎｓ−４−（ｔｒａｎｓ−４−ブチルシクロヘキシル）−シクロヘキシル］−トリフルオロメトキシベンゼン
ＣＣＰ−５０ＣＦ３　　ｐ−［ｔｒａｎｓ−４−（ｔｒａｎｓ−４−ペンチルシクロヘキシル）−シクロヘキシル］−トリフルオロメトキシベンゼン
ＢＣＨ−３０ＣＦ３　　４−トリフルオロメトキシ−４’−（ｔｒａｎｓ−４−プロピルシクロヘキシル）−ビフェニル
ＥＣＣＰ−３Ｆ．Ｆ　　１−［ｔｒａｎｓ−４−（ｔｒａｎｓ−４−プロピルシクロヘキシル）−シクロヘキシル］−２−（３，４−ジフルオロフェニル）−エタン
ＥＣＣＰ−５Ｆ．Ｆ　　１−［ｔｒａｎｓ−４−（ｔｒａｎｓ−４−ペンチルシクロヘキシル）−シクロヘキシル］−２−（３，４−ジフルオロフェニル）−エタン
ＣＣＰ−３Ｆ．Ｆ　　　４−［ｔｒａｎｓ−４−（ｔｒａｎｓ−４−プロピルシクロヘキシル）−シクロヘキシル］−１，２−ジフルオロベンゼン
ＣＣＰ−５Ｆ．Ｆ　　　４−［ｔｒａｎｓ−４−（ｔｒａｎｓ−４−ペンチルシクロヘキシル）−シクロヘキシル］−１，２−ジフルオロベンゼン
Ｄ−３０２ＦＦ　　　　ｔｒａｎｓ−４−プロピルシクロヘキシルカルボン酸２，３−ジフルオロ−４−エトキシフェニルエステル
Ｄ−５０２ＦＦ　　　　ｔｒａｎｓ−４−ペンチルシクロヘキシルカルボン酸２，３−ジフルオロ−４−エトキシフェニルエステル
ＣＣＰ−３Ｆ　　　　　４−［ｔｒａｎｓ−４−（ｔｒａｎｓ−４−プロピルシクロヘキシル）−シクロヘキシル］−フルオロベンゼン
ＥＣＣＰ−３Ｆ　　　　１−［ｔｒａｎｓ−４−（ｔｒａｎｓ−４−プロピルシクロヘキシル）−シクロヘキシル］−２−（ｐ−フルオロフェニル）−エタン
ＥＣＣＰ−５Ｆ　　　　１−［ｔｒａｎｓ−４−（ｔｒａｎｓ−４−ペンチルシクロヘキシル）−シクロヘキシル］−２−（ｐ−フルオロフェニル）−エタン
ＣＰ−３Ｆ　　　　　　ｔｒａｎｓ−４−（ｔｒａｎｓ−４−プロピルシクロヘキシル）−シクロヘキサンカルボン酸ｐ−フルオロフェニルエステル
ＣＰ−５Ｆ　　　　　　ｔｒａｎｓ−４−（ｔｒａｎｓ−４−ペンチルシクロヘキシル）−シクロヘキサンカルボン酸ｐ−フルオロフェニルエステル
ＰＹＰ−５Ｆ　　　　　２−ｐ−フルオロフェニル−５−ペンチルピリミジン
ＰＹＰ−６Ｆ　　　　　２−ｐ−フルオロフェニル−５−ヘキシルピリミジン
ＰＹＰ−７Ｆ　　　　　２ｐ−フルオロフェニル−５−ヘプチルピリミジン
ＰＹＰ−３０ＣＦ３　　２−ｐ−トリフルオロメトキシフェニル−５−プロピルピリミジン
ＰＹＰ−５０ＣＦ３　　２−ｐ−トリフルオロメトキシフェニル−５−ペンチルピリミジン
ＰＹＰ−７０ＣＦ３　　２−ｐ−トリフルオロメトキシフェニル−５−ヘプチルピリミジン
ＰＣＨ−３　　　　　　ｐ−ｔｒａｎｓ−４−プロピルシクロヘキシル−ベンゾニトリル
ＰＣＨ−４　　　　　　ｐ−ｔｒａｎｓ−４−ブチルシクロヘキシル−ベンゾニトリル
ＰＣＨ−５　　　　　　ｐ−ｔｒａｎｓ−４−ペンチルシクロヘキシル−ベンゾニトリル
ＥＣＣＰ−３　　　　　１−［ｔｒａｎｓ−４−（ｔｒａｎｓ−４−プロピルシクロヘキシル）−シクロヘキシル］−２−（ｐ−シアノフェニル）−エタン
ＥＣＣＰ−３ＣＦ３　　１−［ｔｒａｎｓ−４−（ｔｒａｎｓ−４−プロピルシクロヘキシル）−シクロヘキシル］−２−（ｐ−トリフルオロメチルフェニル）−エタン
ＥＣＣＰ−５ＣＦ３　　１−［ｔｒａｎｓ−４−（ｔｒａｎｓ−４−ペンチルシクロヘキシル）−シクロヘキシル］−２−（ｐ−トリフルオロメチルフェニル）−エタン
ＰＹＰ−５Ｎ．Ｆ　　　２−（３−フルオロ−４−シアノフェニル）−５−ペンチルピリミジン
ＰＹＰ−７Ｎ．Ｆ　　　２−（３−フルオロ−４−シアノフェニル）−５−ヘプチルピリミジン
ＰＣＨ−３０ＣＦ２　　ｔｒａｎｓ−１−ｐ−ジフルオロメトキシフェニル−４−プロピルシクロヘキサン
ＰＣＨ−５０ＣＦ２　　ｔｒａｎｓ−１−ｐ−ジフルオロメトキシフェニル−４−ペンチルシクロヘキサン
ＰＣＨ−３−ＯＣＦ２　ｔｒａｎｓ−１−ｐ−ジフルオロメトキシフェニル−４−プロピルシクロヘキサン
ＢＣＨ−５．Ｆ２　　　４−（ｔｒａｎｓ−４−ペンチルシクロヘキシル）−２’−フルオロ−４’−エチルビフェニル
Ｋ６　　　　　　　　　４−エチル−４’−シアノビフェニル
Ｋ９　　　　　　　　　４−プロピル−４’−シアノビフェニル
ＰＴＰ−３５　　　　　４−プロピル−４’−ペンチルトラン
ＭＥ２Ｎ．Ｆ　　　　　４−エチル安息香酸３−フルオロ−４−シアノ−フェニルエステル
ＭＥ３Ｎ．Ｆ　　　　　４−プロピル安息香酸３−フルオロ−４−シアノ−フェニルエステル
ＭＥ５Ｎ．Ｆ　　　　　４−ペンチル安息香酸３−フルオロ−４−シアノ−フェニルエステル
ＰＣＨ−２　　　　　　ｐ−ｔｒａｎｓ−４−エチルシクロヘキシルベンゾニトリル
ＰＣＨ−７　　　　　　ｐ−ｔｒａｎｓ−４−ヘプチルシクロヘキシルベンゾニトリル
ＰＣＨ−３２　　　　　ｔｒａｎｓ−１−ｐ−エチルフェニル−４−プロピルシクロヘキサン
ＣＦＥＴ−３Ｆ　　　　１−［４−（ｔｒａｎｓ−４−プロピルシクロヘキシル）−２−フルオロ−４’−イル−ビフェニル］−２−（４−フルオロフェニル）−エタン
ＣＦＥＴ−５Ｆ　　　　１−［４−（ｔｒａｎｓ−４−ペンチルシクロヘキシル）−２−フルオロ−４’−イル−ビフェニル］−２−（４−フルオロフェニル）−エタン
ＦＥＴ−３Ｆ　　　　　１−（２−フルオロ−４−プロピル−４’−イル−ビフェニル）−２−（４−フルオロフェニル）−エタン
ＦＴＦ−５Ｆ　　　　　１−（２−フルオロ−４−ペンチル−４’−イル−ビフェニル）−２−（４−フルオロフェニル）−エタン
ＣＰＴＰ−３０ＣＦ３　４−（ｔｒａｎｓ−４−プロピルシクロヘキシル）−４’−トリフルオロメトキシ−エタン
ＣＰＴＰ−５０ＣＦ３　４−（ｔｒａｎｓ−４−ペンチルシクロヘキシル）−４’−トリフルオロメトキシ−エタン
ＰＴＰ−２０Ｆ　　　　４−エトキシ−４’−フルオロトラン
ＰＹＰ−３Ｆ　　　　　２−（４−フルオロフェニル）−５−プロピルピリミジン
ＰＴＰ−３５　　　　　４−プロピル−４’−ペンチルトラン
ＰＴＰ−４５　　　　　４−ブチル−４’−ペンチルトラン
ＢＣＨ−５２Ｆ　　　　４−（ｔｒａｎｓ−４−ペンチルシクロヘキシル）−２−フルオロ−４’−エチルビフェニル
ＣＰ−３０２ＦＦ　　　ｔｒａｎｓ−４−（ｔｒａｎｓ−４−プロピルシクロヘキシル）−シクロヘキシルカルボン酸２，３−ジフルオロ−４−エトキシフエニルエステル
ＰＣＨ−３０１　　　　ｔｒａｎｓ−１−ｐ−メトキシフェニル−４−プロピルシクロヘキサン
ＰＣＨ４０１　　　　　ｔｒａｎｓ−１−ｐ−メトキシフェニル−４−ブチルシクロヘキサン
Ｄ−３０２　　　　　　４−エトキシフェニル−ｔｒａｎｓ−４−プロピルシクロヘキシルカルボキシレート
Ｄ−４０２　　　　　　４−エトキシフェニル−ｔｒａｎｓ−４−ブチルシクロヘキシルカルボキシレート
（５７）【特許請求の範囲】
１．　下記構成要素、すなわち
　○周縁と共にセルを形成する面平行な２枚の支持板と、
　○このセルの中に存在する、正の誘電的異方性を有するネマチック液晶混合物と、
　○各支持板の上の、配向層が上に載っている電極層と、
　○各支持板の表面に接している各分子の長手軸とそれら支持板との間に形成される約１°ないし約３０°のチルト角と、及び
　○セルの中の液晶混合物の、１００°と６００°との大きさのツイスト角とを有するスーパーツイスト液晶ディスプレーにおいて、
上記ネマチック液晶混合物が、
ａ）下記式ＩＩａないしＩＩｋ、すなわち
〔但しこれらの式において
　Ｒ　は９個までの炭素原子を有するｎ−アルキル又はｎ−アルケニルであり、
　Ｘ　はシアノ、Ｆ、−ＣＦ３又は−ＯＣＦ３を表わし、そして
　環Ａ１、Ａ２及びＡ３はそれぞれ互いに独立に１，４−フェニレン、２−又は３−フルオロ−１，４−フェニレン又はｔｒａｎｓ−１，４−シクロヘシレンを表わすか、或いはこれらの環Ａ１、Ａ２及びＡ３の１つは１，４−シクロヘキセニレン、２，３−ジフルオロ−１，４−フェニレン、ピリジン−２，５−ジイル又はピリミジン−２，５−ジイルであることもできる〕
の化合物よりなる群から選ばれる１つ以上の化合物を含む成分Ａを基礎とし、その成分Ａが、式ＩＩａないしＩＩｆにおいてＸがシアノ基を意味する化合物及び式ＩＩａないしＩＩｆにおいてＸがＦ、−ＣＦ３又は−ＯＣＦ３を意味する化合物を含み、そしてこの成分Ａ中の上記シアノ化合物の割合が０ないし５０重量％であ
り、成分ＡはＸが−ＯＣＦ３である式ＩＩａないしＩＩｆで表される化合物を少なくとも１種含有す
ｂ）下記般式Ｉ、すなわち
〔但しこの式において
　Ｒ１及びＲ２はそれぞれ互いに独立に、９個までの炭素原子を有するｎ−アルキル、ｎ−アルコキシ、ｎ−オキサアルキル、ω−フルオロアルキル又はｎ−アルケニルを、
　環Ａ１、Ａ２及びＡ３はそれぞれ互いに独立に１，４−フェニレン、２−又は３−フルオロ−１，４−フェニレン、ｔｒａｎｓ−１，４−シクロヘシレン又は１，４−シクロヘキセニレンを
　Ｚ１及びＺ２はそれぞれ互いに独立に−ＣＨ２ＣＨ２−、−Ｃ≡Ｃ−又は単結合を、そして
　ｍは０、１又は２の数を表す〕
の、−１．５から＋１．５までの誘電的異方性を有する１つ以上の化合物よりなる液晶成分Ｂを０ないし４０重量％含有し、
ｃ）−１．５より小さい誘電的異方性を有する１つ以上の化合物よりなる液晶成分Ｃを０ないし２０重量％含有し、
ｄ）光学活性のある成分Ｄを、層厚、すなわち面平行な両支持板の間隔とそのキラルなネマチック液晶混合物の自然のピッチとの比率が約０．２ないし１．３となるような量で含有し、そして
ｅ）５ないし３５重量％の液晶性トラン化合物を含有すること
及び
そのネマチック液晶混合物が少なくとも６０℃の相範囲、３５ｍＰａ・ｓを越えない粘度、及び少なくとも＋１の誘電的異方性を有する〔但し各化合物の誘電的異方性及びそのネマチック液晶混合物についての各パラメータは２０℃の温度での値である〕ことを特徴とする、上記液晶ディスプレー。
２．　末端弗素化された化合物の合計割合が５ないし６５重量％であることを特徴とする請求項１に従う液晶ディスプレー。
３．　成分Ａが、式ＩＩａないしＩＩｆにおいてＸがシアノ基を意味する化合物を含んでいないことを特徴とする、請求項２に従う液晶ディスプレー。
４．　成分Ｂが、下記式ＩＩ１ないしＩＩ７、すなわち
［但しＲ１及びＲ２は請求項１にあげた意味を有する］よりなる群から選ばれる１つ以上の化合物を含む、請求項１ないし３の少なくとも１つに従う液晶ディスプレー。
５．　成分Ｂが追加的に下記式ＩＩ８ないしＩＩ２０、すなわち
〔但しこれらの式においてＲ１及びＲ２は請求項１にあげた意味を有し、そして式ＩＩ８ないし式ＩＩ１７において各１，４−フェニレン基はそれぞれ互いに独立に、弗素によって１つ以上置換されていてもよい〕よりなる群から選ばれる１つ以上の化合物を含むことを特徴とする、請求項４に従う液晶ディスプレー。
６．　成分Ｂが追加的に下記式
ＩＩ２１ないしＩＩ２５
［但しこれらの式においてＲ１及びＲ２は請求項１にあげた意味を有し、そして式ＩＩ２１ないし式ＩＩ２５において各１，４−フェニレン基はそれぞれ互いに独立に、弗素によって１つ以上置換されていてもよい］よりなる群から選ばれる１つ以上の化合物を含むことを特徴とする、請求項４又は５に従う液晶ディスプレー。
７．　成分Ｂが下記式ＩＩ２６及びＩＩ２７、すなわち
［但しこれらの式においてＣｒＨ２ｒ＋１は７個までの炭素原子を有する直鎖状アルキル基である］よりなる群から選ばれた１つ以上の化合物を含むことを特徴とする、請求項１ないし６の少なくとも１つに従う液晶ディスプレー。
８．　液晶混合物が各成分Ａ、Ｂ及びＣの他に追加的に下記式ＩＩＩ及びＩＶ、すなわち、
［但しこれらの式においてＲ１及びＲ２は請求項１にあげた意味を有する］よりなる群から選ばれた１つ以上の化合物を含むことを特徴とする、請求項１ないし
７
９．　液晶混合物が各成分Ａ、Ｂ及びＣの他に追加的に下記式Ｖ及びＶＩ、すなわち、
［但しこれらの式においてＲ１及びＲ２は請求項１にあげた意味を有する］よりなる群から選ばれた１つ以上の化合物を含むことを特徴とする、請求項１ないし８の少なくとも１つに従う液晶ディスプレー。
１０．　成分Ｃが下記式ＶＩＩないしＸＩ、すなわち
［但しこれらの式においてＲ１及びＲ２は請求項１にあげた意味を有し、そしてｓは０又は１である］よりなる群から選ばれた１つ以上の化合物を含むことを特徴とする、請求項１ないし９の少なくとも１つに従う液晶ディスプレー。
１１．　成分Ｂが下記式ＸＩＩないしＸＩＶ、すなわち
［但しこれらの式においてＲ１及びＲ２は請求項１にあげた意味を有する］よりなる群から選ばれた１つ以上の化合物を含むことを特徴とする、請求項１ないし１０の少なくとも１つに従う液晶ディスプレー。
１２．　請求項１ないし１１のいずれか１つに定義された組成の液晶混合物。